(57)【要約】少なくとも下記式（Ｉ）で表される構成単位：2010035903.tif 000031を含有する、熱または光硬化反応性のプレポリマーとして有用な、ビニルオキシ基含有ビニル重合体を提供する。
2010035903.tif 000002
【特許請求の範囲】
【請求項１】
下記式（Ｉ）で表される構成単位：
2010035903.tif 000023
を含んでなるビニルオキシ基含有ビニル重合体。
【請求項２】
下記（ａ）および（ｂ）で表される構成単位：
（ａ）側鎖にビニルオキシ基を有する下記式（Ｉ）で表される構成単位
2010035903.tif 000024
（ｂ）下記式（ＩＩ）で表される構成単位
2010035903.tif 000025
を含んでなるビニルオキシ基含有ビニル重合体。
【請求項３】
下記（ａ）、（ｂ）、（ｃ）の構成単位：
（ａ）側鎖にビニルオキシ基を有する下記式（Ｉ）で表される構成単位：
2010035903.tif 000026
（ｂ）下記式（ＩＩ）で表される構成単位：
2010035903.tif 000027
（ｃ）下記式（ＩＩＩ）で表されるビニルエーテルに由来する構成単位：
2010035903.tif 000028
（式中、Ｒ１は一価の有機基を示す。）
を含んでなるビニルオキシ基含有ビニル重合体。
【請求項４】
下記（ａ）および（ｃ）の構成単位：
（ａ）側鎖にビニルオキシ基を有する下記式（Ｉ）で表される構成単位：
2010035903.tif 000029
（ｃ）下記式（ＩＩＩ）で表されるビニルエーテルに由来する構成単位：
2010035903.tif 000030
（式中、Ｒ１は一価の有機基を示す。）
を含んでなるビニルオキシ基含有ビニル重合体。
【請求項５】
前記式（ＩＩＩ）で表されるビニルエーテルが、メチルビニルエーテル、エチルビニルエーテル、ｎ−プロピルビニルエーテル、イソプロピルビニルエーテル、ｎ−ブチルビニルエーテル、ｓｅｃ−ブチルビニルエーテル、ｔｅｒｔ−ブチルビニルエーテル、イソブチルビニルエーテル、（１−エチルプロピル）ビニルエーテル、ネオペンチルビニルエーテル、ｎ−ヘキシルビニルエーテル、シクロヘキシルビニルエーテル、（シクロヘキシルメチル）ビニルエーテル、２−エチルヘキシルビニルエーテル、ドデシルビニルエーテル、オクタデシルビニルエーテル、アリルビニルエーテル、ノルボルニルビニルエーテル、ノルボルネニルビニルエーテル、ノルボルニルメチルビニルエーテル、ノルボルネニルメチルビニルエーテル、２−アセトキシエチルビニルエーテル、４−アセトキシシクロヘキシルビニルエーテル、１−アセトキシメチル−４−シクロヘキシルメチルビニルエーテル、アセトキシジエチレングリコールモノビニルエーテル、アセトキシトリエチレングリコールモノビニルエーテルからなる群より選択される請求項３または４に記載のビニルオキシ基含有ビニル共重合体。
【請求項６】
請求項１〜５の何れか１項に記載のビニルオキシ基含有ビニル重合体を含有するインク組成物。
【請求項７】
請求項１〜５の何れか１項に記載のビニルオキシ基含有ビニル重合体を含有する医療用粘着剤。
【請求項８】
請求項１〜５の何れか１項に記載のビニルオキシ基含有ビニル重合体を含有するコーティング用組成物。
【発明の詳細な説明】
【技術分野】
【０００１】
本発明は、ビニルオキシ基含有ビニル重合体に関するものである。さらに詳しくは、熱、紫外線、放射線、電子線、カチオン重合開始剤、酸等により容易に単独重合または他の重合性化合物と共重合することが可能であるビニルオキシ基含有ビニル重合体、特に、熱または光硬化反応性のプレポリマーとして有用なビニルオキシ基含有ビニル重合体に関するものである。
【背景技術】
【０００２】
ビニルオキシ基含有重合体の製造方法としては、カチオン重合性基であるビニルオキシ基とラジカル重合性基であるアクリル酸エステル基を分子内に併せ持つ異種重合性モノマーを用いて、先にラジカル重合を行って得る方法が知られている（例えば特許文献１参照）。
【先行技術文献】
【特許文献】
【０００３】
【特許文献１】特許第３８０１８８８号公報
【発明の概要】
【発明が解決しようとする課題】
【０００４】
本発明の目的は、熱または光硬化反応性のプレポリマーとして有用なビニルオキシ基含有ビニル重合体を提供することである。
【課題を解決するための手段】
【０００５】
ビニルオキシ基含有ビニル重合体は、熱、紫外線、放射線、電子線、カチオン重合開始剤、酸等により容易に単独重合または他の重合性化合物と共重合することが可能であり、熱または光硬化反応性のプレポリマーとして有用であると考えられる。しかし、これまでビニルオキシ基を含有するビニル重合体は存在しなかった。
以前、本発明者らは、新規な脂環式ビニルエーテル重合体であるノルボルネニルビニルエーテル重合体に関する報告を行った（特開２００８−２６０９１５号公報参照）。
また、一般的にノルボルネンは、下記式のように、ｒｅｔｒｏ  Ｄｉｅｌｓ−Ａｌｄｅｒ反応を行うことによりシクロペンタジエンとエチレンになることが知られている。
2010035903.tif 000003
上述のことを基に、ノルボルネニルビニルエーテル重合体におけるｒｅｔｒｏ  Ｄｉｅｌｓ−Ａｌｄｅｒ反応を鋭意検討した結果、下記式のように反応が進行することを見出し、本発明を完成させるに至った。
2010035903.tif 000004
（式中、ｍは０以上の整数、好ましくは０〜２４００の整数、より好ましくは０〜６０の整数で、ｎは１以上の整数、好ましくは１〜１６００の整数、より好ましくは１〜４０の整数である。）
すなわち、本発明におけるビニルオキシ基含有ビニル重合体は、下記式（Ｉ）で表される構成単位：
2010035903.tif 000005
を含んでなる重合体である。
また、本発明におけるビニルオキシ基含有ビニル重合体は、下記（ａ）および（ｂ）の構成単位：
（ａ）側鎖にビニルオキシ基を有する下記式（Ｉ）で表される構成単位：
2010035903.tif 000006
（ｂ）下記式（ＩＩ）で表される構成単位：
2010035903.tif 000007
を含んでなる重合体である。
また、本発明におけるビニルオキシ基含有ビニル重合体は、下記（ａ）、（ｂ）、（ｃ）の構成単位：
（ａ）側鎖にビニルオキシ基を有する下記式（Ｉ）で表される構成単位：
2010035903.tif 000008
（ｂ）下記式（ＩＩ）で表される構成単位：
2010035903.tif 000009
（ｃ）下記式（ＩＩＩ）で表されるビニルに由来の構成単位：
2010035903.tif 000010
（式中、Ｒ１は一価の有機基を示す。）
を含んでなるビニルオキシ基含有ビニル重合体である。
さらに、本発明におけるビニルオキシ基含有ビニル重合体は、下記（ａ）および（ｃ）の構成単位：
（ａ）側鎖にビニルオキシ基を有する下記式（Ｉ）で表される構成単位：
2010035903.tif 000011
（ｃ）下記式（ＩＩＩ）で表されるビニルエーテルに由来の構成単位：
2010035903.tif 000012
（式中、Ｒ１は一価の有機基を示す。）
を含んでなるビニルオキシ基含有ビニル重合体である。
【発明の効果】
【０００６】
本発明におけるビニルオキシ基含有ビニル重合体は、熱または光硬化反応性のプレポリマーとして有用性が高い新規な化合物である。
【発明を実施するための形態】
【０００７】
（構造）
本発明におけるビニルオキシ基含有ビニル重合体は、側鎖にビニルオキシ基を有する下記式（Ｉ）で表される構成単位を含有するものである。
2010035903.tif 000013
本発明におけるビニルオキシ基含有ビニル重合体は、下記式（ＩＶ）で表されるノルボルネニルビニルエーテル由来の構成単位を含有する重合体を前駆体とし、この前駆体のｒｅｔｒｏ  Ｄｉｅｌｓ−Ａｌｄｅｒ反応によって得られる。
2010035903.tif 000014
すなわち、本発明におけるビニルオキシ基含有ビニル重合体は、下記式（Ｉ）で表される構成単位を含んでなる重合体である。
2010035903.tif 000015
また、本発明におけるビニルオキシ基含有ビニル重合体は、下記（ａ）および（ｂ）の構成単位を含んでなる重合体である。
（ａ）側鎖にビニルオキシ基を有する下記式（Ｉ）で表される構成単位：
2010035903.tif 000016
（ｂ）下記式（ＩＩ）で表される構成単位：
2010035903.tif 000017
また、本発明におけるビニルオキシ基含有ビニル重合体は、下記（ａ）、（ｂ）、（ｃ）の構成単位を含んでなるビニルオキシ基含有ビニル重合体である。
（ａ）側鎖にビニルオキシ基を有する下記式（Ｉ）で表される構成単位：
2010035903.tif 000018
（ｂ）下記式（ＩＩ）で表される構成単位：
2010035903.tif 000019
（ｃ）下記式（ＩＩＩ）で表されるビニルエーテルに由来の構成単位：
2010035903.tif 000020
（式中、Ｒ１は一価の有機基を示す。）
さらに、本発明におけるビニルオキシ基含有ビニル重合体は、下記（ａ）および（ｃ）の構成単位を含んでなるビニルオキシ基含有ビニル重合体である。
（ａ）側鎖にビニルオキシ基を有する下記式（Ｉ）で表される構成単位：
2010035903.tif 000021
（ｃ）下記式（ＩＩＩ）で表されるビニルエーテルに由来の構成単位：
2010035903.tif 000022
（式中、Ｒ１は一価の有機基を示す。）
また、本発明におけるビニルオキシ基含有ビニル重合体がビニルエーテル由来の構成単位を含む場合には、同時に異なる２種以上のビニルエーテル由来の構成単位を含有しても良い。
前記式（ＩＩＩ）の置換基Ｒ１は一価の有機基を示し、具体的にはメチル、エチル、ｎ−プロピル、イソプロピル、ｎ−ブチル、ｓｅｃ−ブチル、ｔｅｒｔ−ブチル、イソブチル、１−エチルプロピル、ネオペンチル、ｎ−ヘキシル、２−エチルヘキシル、ドデシル、オクタデシルなどの炭素数１〜２０のアルキル基、アリル、プロペニル、イソプロペニルなどの炭素数３〜２０のアルケニル基、シクロヘキシル、シクロヘキシルメチル、ノルボルニル、ノルボルニルメチル、アダマンチルなどの炭素数３〜２０の飽和若しくは不飽和の環状炭化水素基、−（Ｒ２Ｏ）ｐ−Ｒ３、（但し、ｐは１〜５の整数、Ｒ２は炭素数２〜１０の鎖状若しくは環状の飽和または不飽和の炭化水素基、Ｒ３はアルキル基、アルケニル基、アラルキル基、アシル基を示す）を挙げることができる。
前記式（ＩＩＩ）で表されるビニルエーテルの典型例としては、メチルビニルエーテル、エチルビニルエーテル、ｎ−プロピルビニルエーテル、イソプロピルビニルエーテル、ｎ−ブチルビニルエーテル、ｓｅｃ−ブチルビニルエーテル、ｔｅｒｔ−ブチルビニルエーテル、イソブチルビニルエーテル、（１−エチルプロピル）ビニルエーテル、ネオペンチルビニルエーテル、ｎ−ヘキシルビニルエーテル、シクロヘキシルビニルエーテル、（シクロヘキシルメチル）ビニルエーテル、２−エチルヘキシルビニルエーテル、ドデシルビニルエーテル、オクタデシルビニルエーテル、アリルビニルエーテル、ノルボルニルビニルエーテル、ノルボルニルメチルビニルエーテル、ノルボルネニルメチルビニルエーテル、２−アセトキシエチルビニルエーテル、４−アセトキシブチルビニルエーテル、４−アセトキシシクロヘキシルビニルエーテル、１−アセトキシメチル−４−シクロヘキシルメチルビニルエーテル、アセトキシジエチレングリコールモノビニルエーテル、アセトキシトリエチレングリコールモノビニルエーテル等が挙げられるが、何らこれらに限定されるものではない。
本発明におけるビニルオキシ基含有ビニル重合体の重量平均分子量は、重合が容易であることから１５０〜５００，０００であることが好ましく、より好ましくは、１５０〜１００，０００、更に好ましくは、１５０〜１０，０００である。
〔本発明におけるビニルオキシ基含有ビニル重合体の前駆体の合成方法〕
本発明におけるビニルオキシ基含有ビニル重合体の前駆体の合成方法としては、特に制限はなく、カチオン重合等、公知の合成法を用いることができる。また、重合度の制御が容易で、且つ、単分散に近い重合体が得られ、ブロック共重合体が得られることで知られるリビングカチオン重合法を用いても良い。
本発明におけるビニルオキシ基含有ビニル重合体の前駆体の合成に使用するカチオン重合触媒としては、例えば「講座重合反応論第３巻（東村敏延著、化学同人、１９７４年）」に記載されている、プロトン酸、金属酸化物、ハロゲン、ハロゲン化金属、有機金属化合物、安定カチオン等を利用することができる。すなわち、プロトン酸としては塩化水素、硫酸、トリフルオロ酢酸、トリフルオロメタンスルホン酸、金属酸化物としては、酸化鉄、ハロゲンとしてはヨウ素、ハロゲン化金属としては、三フッ化ホウ素、塩化亜鉛、四塩化スズ、塩化鉄、四塩化チタン、有機金属化合物としては、エチルアルミニウムクロリドを使用することができるが、これらに限定されるものではない。これらの中でも、塩化水素、トリフルオロメタンスルホン酸、三フッ化ホウ素、塩化亜鉛、塩化鉄を使用することが好ましい。
本発明におけるビニルオキシ基含有ビニル重合体の前駆体の合成に使用するリビングカチオン重合触媒としては、例えば「実験化学講座第２６巻（第５版、丸善、２００５年）」に記載されている、開始剤、ルイス酸、塩基、塩等を利用することができる。すなわち、開始剤としてビニルエーテル−塩化水素付加体、ビニルエーテル−トリフルオロ酢酸付加体、ビニルエーテル−酢酸付加体、ルイス酸として、塩化亜鉛、四塩化スズ、塩化鉄、四塩化チタン、塩基として酢酸エチル、ジエチルエーテル、テトラヒドロフラン、１，４−ジオキサン、塩として４級アンモニウム塩等を利用することができるが、これらに限定されるものではない。これらの中でも、開始剤としてビニルエーテル−塩化水素付加体、ビニルエーテル−トリフルオロ酢酸付加体、ルイス酸として、塩化亜鉛、塩化鉄塩基として酢酸エチル、ジエチルエーテル、テトラヒドロフラン、１，４−ジオキサンを使用することが好ましい。
開始剤、ルイス酸、添加塩基、添加塩の組み合わせとしては、開始剤に比較的弱いルイス酸を組み合わせた開始剤系、開始剤に比較的強いルイス酸を組み合わせた開始剤系にルイス塩基を添加する系、開始剤に比較的強いルイス酸を組み合わせた開始剤系に求核性アニオンの塩を添加する系が挙げられるが、これらのうちの何れを用いても良い。
本発明におけるビニルオキシ基含有ビニル重合体の前駆体を合成する重合反応では、適当な有機溶媒の存在下で行うことが好ましいが、非存在下で行っても良い。前記有機溶媒としては、例えばベンゼン、トルエン、キシレン等の芳香族炭化水素系溶媒、プロパン、ｎ−ブタン、イソブタン、ｎ−ペンタン、イソペンタン、ｎ−ヘキサン、ｎ−ヘプタン、ｎ−オクタン、イソオクタン、デカン、ヘキサデカン等の脂肪族炭化水素系溶媒、塩化メチレン、塩化エチレン、四塩化炭素等のハロゲン化炭化水素系溶媒、ジエチルエーテル、ジブチルエーテル、テトラヒドロフラン、ジオキサン、エチレングリコールジエチルエーテル等のエーテル系溶媒が挙げられるが、これらに限定されるものではない。また、前記有機溶媒は必要に応じて単独又は２種以上を組み合わせて使用しても良い。
本発明におけるビニルオキシ基含有ビニル重合体の前駆体を合成する重合反応は、バッチ式、連続式などの任意の方法で行うことができる。
本発明におけるビニルオキシ基含有ビニル重合体の前駆体を合成する際の重合温度は、使用する重合開始剤、モノマー、溶媒の種類等に応じて適宜選択できるが、通常−８０〜１５０℃であり、好ましくは−５０〜１００℃、特に好ましくは−２０〜８０℃である。
本発明におけるビニルオキシ基含有ビニル重合体の前駆体を合成する際の重合時間は、使用する重合開始剤、モノマー、溶媒、反応温度等に応じて適宜選択できるが、通常１秒〜１００時間、好ましくは１秒〜２４時間程度である。
本発明におけるビニルオキシ基含有ビニル重合体を生成する、ｒｅｔｒｏ  Ｄｉｅｌｓ−Ａｌｄｅｒ反応方法としては、特に制限はなく、オイルバス、マントルヒーター、ヒーティングガン、マイクロウェーブ、赤外線の加熱手段を用いて減圧下に加熱する等、公知の方法を用いることができる。
【実施例】
【０００８】
以下に実施例を挙げて本発明を更に具体的に説明するが、本発明はこれらの実施例に何ら限定されるものではない。
本明細書中において、「数平均分子量（以下Ｍｎと略す）」とは、ゲルパーミエーションクロマトグラフィー（以下ＧＰＣと略す）を用いた標準ポリスチレン換算法により算出するものである。
合成例１
〔ノルボルネニルビニルエーテル単独重合体の合成〕
十分乾燥し窒素置換を行った重合管に、ノルボルネニルビニルエーテル７４９ｍｇ（５．５ｍｍｏｌ）、トルエン４．０ｍＬ、ジエチルエーテル０．２３ｍＬを仕込み、０℃に冷却した。２０分後、トリフルオロ酢酸６３ｍｇ（０．５５ｍｍｏｌ）を添加した。３０分後、塩化亜鉛のジエチルエーテル溶液（１ｍｏｌ／Ｌ）０．２２ｍＬ（０．２２ｍｍｏｌ）を添加して重合を開始した。１分後、アンモニアのメタノール溶液（１ｍｏｌ／Ｌ）０．５０ｍＬを添加し重合停止反応を行った。反応終了後、反応液をジエチルエーテルで希釈して、脱イオン水で３回洗浄し、溶媒の減圧除去を行って、目的物であるノルボルネニルビニルエーテル単独重合体６９８ｍｇを得た。
得られた重合体は、東ソー（株）製のポリスチレンを標準物質として用いたＧＰＣ測定（以下同じ）により、Ｍｎ：１０６０であった。さらに、得られた重合体の１ＨＮＭＲ測定を行ったところ、ビニルエーテル基に由来するビニル基のピークは消失し、５．９−６．４ｐｐｍにノルボルネニル基のビニル基に由来するピークが認められた。
合成例２
〔エチルビニルエーテルとノルボルネニルビニルエーテルの共重合体の合成〕
モノマーを、エチルビニルエーテルとノルボルネニルビニルエーテルのモル組成比が９０／１０である混合モノマーに変更した以外は、合成例１と全く同じ触媒、溶媒を用いて、同一モル比、モル濃度とし、重合反応温度、重合反応時間、重合後の処理方法も同じ条件にて目的物を得た。
得られた重合体はＧＰＣ測定により、Ｍｎ：１０１０であった。さらに、得られた重合体の１ＨＮＭＲ測定を行ったところ、ビニルエーテル基に由来するビニル基のピークは消失し、５．９−６．４ｐｐｍにノルボルネニル基のビニル基に由来するピークが認められた。
合成例３
〔ｎ−ブチルビニルエーテルとノルボルネニルビニルエーテルの共重合体の合成〕
モノマーを、ｎ−ブチルビニルエーテルとノルボルネニルビニルエーテルのモル組成比が９０／１０である混合モノマーに変更した以外は、合成例１と全く同じ触媒、溶媒を用いて、同一モル比、モル濃度とし、重合反応温度、重合反応時間、重合後の処理方法も同じ条件にて目的物を得た。
得られた重合体はＧＰＣ測定により、Ｍｎ：１０３０であった。さらに、得られた重合体の１ＨＮＭＲ測定を行ったところ、ビニルエーテル基に由来するビニル基のピークは消失し、５．９−６．４ｐｐｍにノルボルネニル基のビニル基に由来するピークが認められた。
合成例４
〔イソブチルビニルエーテルとノルボルネニルビニルエーテルの共重合体の合成〕
モノマーを、イソブチルビニルエーテルとノルボルネニルビニルエーテルのモル組成比が９０／１０である混合モノマーに変更した以外は、合成例１と全く同じ触媒、溶媒を用いて、同一モル比、モル濃度とし、重合反応温度、重合反応時間、重合後の処理方法も同じ条件にて目的物を得た。
得られた重合体はＧＰＣ測定により、Ｍｎ：１０８０であった。さらに、得られた重合体の１ＨＮＭＲ測定を行ったところ、ビニルエーテル基に由来するビニル基のピークは消失し、５．９−６．４ｐｐｍにノルボルネニル基のビニル基に由来するピークが認められた。
合成例５
〔シクロヘキシルビニルエーテルとノルボルネニルビニルエーテルの共重合体の合成〕
モノマーを、シクロヘキシルビニルエーテルとノルボルネニルビニルエーテルのモル組成比が９０／１０である混合モノマーに変更した以外は、合成例１と全く同じ触媒、溶媒を用いて、同一モル比、モル濃度とし、重合反応温度、重合反応時間、重合後の処理方法も同じ条件にて目的物を得た。
得られた重合体はＧＰＣ測定により、Ｍｎ：１１２０であった。さらに、得られた重合体の１ＨＮＭＲ測定を行ったところ、ビニルエーテル基に由来するビニル基のピークは消失し、５．９−６．４ｐｐｍにノルボルネニル基のビニル基に由来するピークが認められた。
合成例６
〔アリルビニルエーテルとノルボルネニルビニルエーテルの共重合体の合成〕
モノマーを、アリルビニルエーテルとノルボルネニルビニルエーテルのモル組成比が９０／１０である混合モノマーに変更した以外は、合成例１と全く同じ触媒、溶媒を用いて、同一モル比、モル濃度とし、重合反応温度、重合反応時間、重合後の処理方法も同じ条件にて目的物を得た。
得られた重合体はＧＰＣ測定により、Ｍｎ：１０５０であった。さらに、得られた重合体の１ＨＮＭＲ測定を行ったところ、ビニルエーテル基に由来するビニル基のピークは消失し、５．９−６．４ｐｐｍにノルボルネニル基のビニル基に由来するピークが認められた。
合成例７
〔アセトキシジエチレングリコールビニルエーテルとノルボルネニルビニルエーテルの共重合体の合成〕
モノマーを、アセトキシジエチレングリコールビニルエーテルとノルボルネニルビニルエーテルのモル組成比が９０／１０である混合モノマーに変更した以外は、合成例１と全く同じ触媒、溶媒を用いて、同一モル比、モル濃度とし、重合反応温度、重合反応時間、重合後の処理方法も同じ条件にて目的物を得た。
得られた重合体はＧＰＣ測定により、Ｍｎ：１２２０であった。さらに、得られた重合体の１ＨＮＭＲ測定を行ったところ、ビニルエーテル基に由来するビニル基のピークは消失し、５．９−６．４ｐｐｍにノルボルネニル基のビニル基に由来するピークが認められた。
実施例１
合成例１で得られたノルボルネニルビニルエーテル重合体２００ｍｇをナスフラスコに仕込み、３方コックを取り付けて窒素置換した。その後、真空ポンプにて１ｍｂａｒまで減圧し、ヒーティングガンを用いて４００℃にて５分間加熱した。
得られた重合体はＧＰＣ測定により、Ｍｎ：９００であった。さらに、得られた重合体の１ＨＮＭＲ測定を行ったところ、５．９−６．４ｐｐｍのノルボルネニル基のビニル基に由来するピークが減少し、４．３ｐｐｍと４．０ｐｐｍにビニルオキシ基に由来するピークが認められ、１３ＣＮＭＲ測定においても、１５２ｐｐｍと８８ｐｐｍにビニルオキシ基に由来するピークが認められた。
実施例２
合成例２で得られた共重合体に変更した以外は、合成例１と全く同じ条件にて目的物を得た。
得られた重合体はＧＰＣ測定により、Ｍｎ：９８０であった。さらに、得られた重合体の１ＨＮＭＲ測定を行ったところ、５．９−６．４ｐｐｍのノルボルネニル基のビニル基に由来するピークが減少し、４．３ｐｐｍと４．０ｐｐｍにビニルオキシ基に由来するピークが認められ、１３ＣＮＭＲ測定においても、１５２ｐｐｍと８８ｐｐｍにビニルオキシ基に由来するピークが認められた。
実施例３
合成例３で得られた共重合体に変更した以外は、合成例１と全く同じ条件にて目的物を得た。
得られた重合体はＧＰＣ測定により、Ｍｎ：９９０であった。さらに、得られた重合体の１ＨＮＭＲ測定を行ったところ、５．９−６．４ｐｐｍのノルボルネニル基のビニル基に由来するピークが減少し、４．３ｐｐｍと４．０ｐｐｍにビニルオキシ基に由来するピークが認められ、１３ＣＮＭＲ測定においても、１５２ｐｐｍと８８ｐｐｍにビニルオキシ基に由来するピークが認められた。
実施例４
合成例４で得られた共重合体に変更した以外は、合成例１と全く同じ条件にて目的物を得た。
得られた重合体はＧＰＣ測定により、Ｍｎ：１０４０であった。さらに、得られた重合体の１ＨＮＭＲ測定を行ったところ、５．９−６．４ｐｐｍのノルボルネニル基のビニル基に由来するピークが減少し、４．３ｐｐｍと４．０ｐｐｍにビニルオキシ基に由来するピークが認められ、１３ＣＮＭＲ測定においても、１５２ｐｐｍと８８ｐｐｍにビニルオキシ基に由来するピークが認められた。
実施例５
合成例２で得られた共重合体に変更した以外は、合成例１と全く同じ条件にて目的物を得た。
得られた重合体はＧＰＣ測定により、Ｍｎ：１０８０であった。さらに、得られた重合体の１ＨＮＭＲ測定を行ったところ、５．９−６．４ｐｐｍのノルボルネニル基のビニル基に由来するピークが減少し、４．３ｐｐｍと４．０ｐｐｍにビニルオキシ基に由来するピークが認められ、１３ＣＮＭＲ測定においても、１５２ｐｐｍと８８ｐｐｍにビニルオキシ基に由来するピークが認められた。
実施例６
合成例６で得られた共重合体に変更した以外は、合成例１と全く同じ条件にて目的物を得た。
得られた重合体はＧＰＣ測定により、Ｍｎ：１０２０であった。さらに、得られた重合体の１ＨＮＭＲ測定を行ったところ、５．９−６．４ｐｐｍのノルボルネニル基のビニル基に由来するピークが減少し、４．３ｐｐｍと４．０ｐｐｍにビニルオキシ基に由来するピークが認められ、１３ＣＮＭＲ測定においても、１５２ｐｐｍと８８ｐｐｍにビニルオキシ基に由来するピークが認められた。
実施例７
合成例７で得られた共重合体に変更した以外は、合成例１と全く同じ条件にて目的物を得た。
得られた重合体はＧＰＣ測定により、Ｍｎ：１１８０であった。さらに、得られた重合体の１ＨＮＭＲ測定を行ったところ、５．９−６．４ｐｐｍのノルボルネニル基のビニル基に由来するピークが減少し、４．３ｐｐｍと４．０ｐｐｍにビニルオキシ基に由来するピークが認められ、１３ＣＮＭＲ測定においても、１５２ｐｐｍと８８ｐｐｍにビニルオキシ基に由来するピークが認められた。
【産業上の利用可能性】
【０００９】
本発明におけるビニルオキシ基含有ビニル重合体は、保存安定性に優れるばかりでなく、透明性に優れるものである。従って、インクジェット用インク等のインク用材料、レンズ、液晶用フィルム等の光学用材料、各種コーティング用材料、接着剤用材料として有用である。さらに、本発明におけるビニルオキシ基含有ビニル重合体は、有害性が極めて低く安全性に優れたものである。従って、医療用粘着剤等の高い安全性が要求される分野において有用である。
【国際調査報告】
2010035903.tif 000032
2010035903.tif 000033
2010035903.tif 000034
2010035903.tif 000035